(57)【特許請求の範囲】
【請求項１】
ゴムストリップを螺旋状に巻き重ねたゴムストリップ巻付体からなるゴム部材を用いてスタッドレスタイヤを製造するスタッドレスタイヤの製造方法であって、
被巻付体に、上層ゴム（ａ）からなるストリップ上層ゴム部（Ａ）と、このストリップ上層ゴム部よりもストリップ巾が狭い下層ゴム（ｂ）からなるストリップ下層ゴム部（Ｂ）とからなる複合ゴムストリップを供給するストリップ供給ステップと、
供給される前記複合ゴムストリップを前記被巻付体に巻き付けて前記ゴム部材を形成する巻付けステップとを有し、
かつ、この巻き付けにおいて、ストリップ上層ゴム部（Ａ）によりストリップ下層ゴム部（Ｂ）がタイヤ表面に現れないことを特徴とするスタッドレスタイヤの製造方法。
【請求項２】
被巻付体に、上層ゴム（ａ）からなるストリップ上層ゴム部（Ａ）と、このストリップ上層ゴム部よりも老化防止剤を多く含有する下層ゴム（ｂ）からなるストリップ下層ゴム部（Ｂ）とからなる濃度勾配を持つ複合ゴムストリップを供給するストリップ供給ステップを有することを特徴とする請求項１記載のスタッドレスタイヤの製造方法。
【請求項３】
前記複合ゴムストリップが、タイヤトレッド部に配されることを特徴とする請求項１または２記載のスタッドレスタイヤの製造方法。
【請求項４】
前記複合ゴムストリップが、上層ゴムを押出し成形した上層ゴムのストリップ片と、下層ゴムを押出し成形した下層ゴムのストリップ片とを互いに貼り合わせた貼合わせ体からなることを特徴とする請求項１、２または３記載のスタッドレスタイヤの製造方法。
【請求項５】
前記複合ゴムストリップが、上層ゴムと下層ゴムとを２層押出機により一体押出し成形した押出し成形体からなることを特徴とする請求項１、２または３記載のスタッドレスタイヤの製造方法。
【請求項６】
前記貼合わせ体または前記押出し成形体が、カレンダロール間で狭圧させたことを特徴とする請求項４または５記載のスタッドレスタイヤの製造方法。
【請求項７】
ゴムストリップを螺旋状に巻き重ねることにより形成されたゴムストリップ巻付体からなるゴム部材を有するスタッドレスタイヤであって、
前記ゴムストリップは、上層ゴム（ａ）からなるストリップ上層ゴム部（Ａ）と、下層ゴム（ｂ）からなるストリップ下層ゴム部（Ｂ）とからなる複合ゴムストリップであり、
前記複合ゴムストリップのストリップ厚さＴｓが０．５〜６．０ｍｍの範囲であり、
前記ストリップ上層ゴム部（Ａ）のストリップ巾Ｗａが５〜５０ｍｍの範囲であり、
前記ストリップ下層ゴム部（Ｂ）のストリップ巾Ｗｂが式（１）：
Ｗａ＞Ｗｂ                            （１）
を満たすスタッドレスタイヤ。
【請求項８】
ゴムストリップを螺旋状に巻き重ねることにより形成されたゴムストリップ巻付体からなるゴム部材を有するスタッドレスタイヤであって、
前記ゴムストリップは、上層ゴム（ａ）からなるストリップ上層ゴム部（Ａ）と、下層ゴム（ｂ）からなるストリップ下層ゴム部（Ｂ）とからなる複合ゴムストリップであり、
前記上層ゴム（ａ）と下層ゴム（ｂ）における老化防止剤の配合量が、ゴム成分１００重量部に対してそれぞれ０．３〜４重量部の範囲であり、
上層ゴム（ａ）の老化防止剤の配合量が下層ゴム（ｂ）の老化防止剤の配合量よりも少ないものであり、
前記上層ゴム（ａ）と下層ゴム（ｂ）におけるワックスの配合量が、ゴム成分１００重量部に対してそれぞれ０．３〜４重量部の範囲であり、
上層ゴム（ａ）のワックスの配合量が下層ゴム（ｂ）のワックスの配合量よりも少ないものである請求項７記載のスタッドレスタイヤ。
【請求項９】
前記複合ゴムストリップが、タイヤトレッド部に配されることを特徴とする請求項７または８記載のスタッドレスタイヤ。
【請求項１０】
前記複合ゴムストリップが、タイヤキャップトレッド部に配されることを特徴とする請求項７、８または９記載のスタッドレスタイヤ。
【発明の詳細な説明】
【技術分野】
【０００１】
本発明は、スタッドレスタイヤおよびスタッドレスタイヤの製造方法に関する。
【背景技術】
【０００２】
タイヤに求められる性能の一つとして、外観がきれいであるという性能がある。
【０００３】
天然ゴム、スチレン−ブタジエンゴム、ポリブタジエンゴム、ニトリルーブタジエンゴムなどのゴムは空気入りタイヤのトレッド部あるいはサイドウォール部のゴム組成物に汎用されている。これらのタイヤ用ゴム組成物は長期間にわたる走行により激しい屈曲変形を受けるとともに、高温条件下におかれ、さらに紫外線に曝されるため、経時変化を起こし使用に耐え得なくなる。この現象を経年劣化という。
【０００４】
ゴム組成物の老化は、種々の要因によって生ずる。外部的な要因としては、空気中の酸素、酸化物、熱、光、オゾン、マンガン化合物、放射線、タイヤ走行時の繰返し変形などがある。一方、内部的な要因としては、ゴム成分の種類、ゴムの加硫条件および加硫の程度、加硫剤の種類および加硫促進剤の種類などがある。これらの諸要因は相互に作用しあってゴムの経年劣化をもたらす。
【０００５】
ゴム組成物の劣化現象には酸素による老化とオゾンによる老化がある。酸素による老化は、ゴム分子の炭化水素が酸素存在下で熱または光の影響で炭化水素ラジカルと水素ラジカルが生成する。そして炭化水素ラジカルは酸素と反応してヒドロペルオキシドを生成し、このヒドロペルオキシドが他のゴム分子の炭化水素に反応してさらに炭化水素ラジカルを生成する。この反応は連鎖的に起こることによってゴム分子の主鎖の分解がおこり、その物性が低下する。
【０００６】
一方、天然ゴム、ポリイソプレンゴム、ポリブタジエンゴム、スチレン−ブタジエンゴムなどのジエン系ゴムはオゾンによって老化を生ずる。オゾンはゴム分子の二重結合に求電子的に反応し、その二重結合部分を切断するもので、前記酸化反応と本質的に異なっている。酸素あるいはオゾンによる劣化は、タイヤ走行時の繰返し屈曲変形および昇温により、相乗して、一層促進されることになる。
【０００７】
従来これらの老化を防止するために老化防止剤がゴム組成物に配合される。あらかじめ老化防止剤の配合量を多めに配合した場合であっても、タイヤの長期間使用に伴い、ゴム組成物中の老化防止剤はオゾン、熱、紫外線などと反応し徐々にその量は消化されるため、老化防止効果が減少することとなる。
【０００８】
老化現象の進行とともにゴム組成物の硬度は高くなるため、この硬度を一定に保持する方法として、ゴム組成物にオイルを配合する方法がある。このオイルは一般にゴム組成物中を移行する性質があり、これを防止することにより長期間にわたり硬度を一定に保持する例もあるが、単にオイルを配合しただけでは、ゴム組成物の引張り強度の向上、トレッド部におけるグリップ性能の向上などの課題が残されている。
【０００９】
一方、空気入りタイヤのトレッド部においては、その物性変化を抑制するために、再架橋抑制剤を配合している例もあるが、再架橋抑制剤を配合しただけでは、架橋形態の変化を防止し、硬化抑制するにとどまり、外部環境刺激に対するバリアー効果を得ることができない。
【００１０】
さらに、トレッド部において、初期の性能を向上させるために、無機充填剤を配合している例もあるが、性能低下を防止できるという課題が残されている。
【発明の開示】
【発明が解決しようとする課題】
【００１１】
本発明は、ゴムストリップを螺旋状に巻き重ねたゴムストリップ巻付体からなるゴム部材から構成されるスタッドレスタイヤにおいて、被巻付体に、上層ゴム（ａ）からなるストリップ上層ゴム部（Ａ）と、このストリップ上層ゴム（ａ）よりもストリップ巾が狭い下層ゴム（ｂ）からなるストリップ下層ゴム部（Ｂ）とからなり、ストリップ上層ゴム部（Ａ）によりストリップ下層ゴム部（Ｂ）がタイヤ表面に現れないことを特徴とする複合ゴムストリップを用いることを基本として、ストリップワインド（ＳＴＷ）方式を採用しつつ、外観および耐オゾン性を向上させることができるスタッドレスタイヤの製造方法、および該製造方法により製造されたスタッドレスタイヤを提供することを目的としている。
【課題を解決するための手段】
【００１２】
本発明は、ゴムストリップを螺旋状に巻き重ねたゴムストリップ巻付体からなるゴム部材を用いてスタッドレスタイヤを製造するスタッドレスタイヤの製造方法であって、被巻付体に、上層ゴム（ａ）からなるストリップ上層ゴム部（Ａ）と、このストリップ上層ゴム部よりもストリップ巾が狭い下層ゴム（ｂ）からなるストリップ下層ゴム部（Ｂ）とからなる複合ゴムストリップを供給するストリップ供給ステップと、供給される前記複合ゴムストリップを前記被巻付体に巻き付けて前記ゴム部材を形成する巻付けステップとを有し、かつ、この巻き付けにおいて、ストリップ上層ゴム部（Ａ）によりストリップ下層ゴム部（Ｂ）がタイヤ表面に現れないことを特徴とするスタッドレスタイヤの製造方法に関する。
【００１３】
また、本発明は、前記被巻付体に、上層ゴム（ａ）からなるストリップ上層ゴム部（Ａ）と、このストリップ上層ゴム部よりも老化防止剤を多く含有する下層ゴム（ｂ）からなるストリップ下層ゴム部（Ｂ）とからなる濃度勾配を持つ複合ゴムストリップを供給するストリップ供給ステップを有することが好ましいスタッドレスタイヤの製造方法に関する。
【００１４】
また、本発明は、前記複合ゴムストリップが、タイヤトレッド部に配されることが好ましいスタッドレスタイヤの製造方法に関する。
【００１５】
また、本発明は、前記複合ゴムストリップが、上層ゴムを押出し成形した上層ゴムのストリップ片と、下層ゴムを押出し成形した下層ゴムのストリップ片とを互いに貼り合わせた貼合わせ体からなることが好ましいスタッドレスタイヤの製造方法に関する。
【００１６】
また、本発明は、前記複合ゴムストリップが、上層ゴムと下層ゴムとを２層押出機により一体押出し成形した押出し成形体からなることが好ましいスタッドレスタイヤの製造方法に関する。
【００１７】
また、本発明は、前記貼合わせ体または前記押出し成形体が、カレンダロール間で狭圧させたことが好ましいスタッドレスタイヤの製造方法に関する。
【００１８】
また、本発明は、ゴムストリップを螺旋状に巻き重ねることにより形成されたゴムストリップ巻付体からなるゴム部材を有するスタッドレスタイヤであって、前記ゴムストリップは、上層ゴム（ａ）からなるストリップ上層ゴム部（Ａ）と、下層ゴム（ｂ）からなるストリップ下層ゴム部（Ｂ）とからなる複合ゴムストリップであり、前記複合ゴムストリップのストリップ厚さＴｓが０．５〜６．０ｍｍの範囲であり、前記ストリップ上層ゴム部（Ａ）のストリップ巾Ｗａが５〜５０ｍｍの範囲であり、
前記ストリップ下層ゴム部（Ｂ）のストリップ巾Ｗｂが式（１）：
Ｗａ＞Ｗｂ                            （１）
を満たすスタッドレスタイヤに関する。
【００１９】
また、ゴムストリップを螺旋状に巻き重ねることにより形成されたゴムストリップ巻付体からなるゴム部材を有するスタッドレスタイヤであって、前記ゴムストリップは、上層ゴム（ａ）からなるストリップ上層ゴム部（Ａ）と、下層ゴム（ｂ）からなるストリップ下層ゴム部（Ｂ）とからなる複合ゴムストリップであり、前記上層ゴム（ａ）と下層ゴム（ｂ）における老化防止剤の配合量が、ゴム成分１００重量部に対してそれぞれ０．３〜４重量部の範囲であり、上層ゴム（ａ）の老化防止剤の配合量（Ａａ１）と下層ゴム（ｂ）の老化防止剤の配合量（Ｂｂ１）が式（２）：
Ａａ１＜Ｂｂ１                        （２）
を満たすことが好ましいスタッドレスタイヤに関する。
【００２０】
また、本発明は、前記ゴムストリップが、老化防止剤を含有する上層ゴム（ａ）からなるストリップ上層ゴム部（Ａ）と、老化防止剤を含有する下層ゴム（ｂ）からなるストリップ下層ゴム部（Ｂ）とからなる複合ゴムストリップである請求項８記載のスタッドレスタイヤに関する。
【００２１】
また、本発明は、前記複合ゴムストリップが、タイヤトレッド部に配されることが好ましいスタッドレスタイヤに関する。
【００２２】
また、本発明は、前記複合ゴムストリップが、タイヤキャップトレッド部に配されることが好ましいスタッドレスタイヤに関する。
【発明の効果】
【００２３】
本発明は、ゴムストリップを螺旋状に巻き重ねたゴムストリップ巻付体からなるゴム部材から構成されるスタッドレスタイヤにおいて、被巻付体に、上層ゴム（ａ）からなるストリップ上層ゴム部（Ａ）と、このストリップ上層ゴム（ａ）よりもストリップ巾が短い下層ゴム（ｂ）からなるストリップ下層ゴム部（Ｂ）とからなり、ストリップ上層ゴム部（Ａ）によりストリップ下層ゴム部（Ｂ）がタイヤ表面に現れないことを特徴とする複合ゴムストリップを用いることを基本として、ストリップワインド（ＳＴＷ）方式を採用しつつ、外観および耐オゾン性を向上させることができるスタッドレスタイヤの製造方法、および該製造方法により製造されたスタッドレスタイヤを提供することができる。
【発明を実施するための最良の形態】
【００２４】
本発明の実施の一形態を図面に基づき説明する。
【００２５】
（１）本発明の複合ゴムストリップを有するスタッドレスタイヤ（空気入りタイヤ）について説明する。
図１は、本発明の複合ゴムストリップ１２から構成される本実施形態のスタッドレスタイヤ（空気入りタイヤ）１の断面図を示したものである。スタッドレスタイヤ１は、トレッド部２と、その両端部からタイヤ半径方向内方に伸びる一対のサイドウォール部３と、各サイドウォール部３の内方端に設けられたビード部４とを有し、この例では乗用車用のタイヤが示されている。
【００２６】
スタッドレスタイヤ１は、例えば各ビード部４のビードコア５、ビードコア５間をトロイド状にまたがってのびているカーカス６と、このカーカス６のタイヤ半径方向外側かつトレッド部２の内部に配されたトレッド補強コード層７とを含んで構成されている。
【００２７】
前記カーカス６は、例えばラジアル構造の１枚のカーカスプライから形成される。前記カーカスプライは、例えばビードコア５をまたがるトロイド状の本体部６ａと、その両側に連なりビードコア５の周りをタイヤ軸方向内側から外側に向けて折り返された一対の折返し部６ｂとを有する。またカーカスプライの本体部６ａと折返し部６ｂとの間には、ビードコア５から半径方向外側にのびるビードエーペックスゴム８が配されている。
【００２８】
また、前記トレッド補強コード層７は、金属コードをタイヤ周方向に対して配列した２枚のベルトプライ（９Ａおよび９Ｂ）を重ねて構成したベルト９と、そのタイヤ半径方向外側に配されたタイヤ周方向にのびるコードを有したバンドプライからなるバンド１０とを含んで構成されている。なおバンド１０は、必要に応じて省略することもできる。
【００２９】
前記各カーカス６のカーカスプライ、ベルト９のベルトプライおよびバンド１０バンドプライは、いずれもコードと、これらを被覆するトッピングゴムとで構成される。
【００３０】
前記カーカス６の外側において、サイドウォール領域には、タイヤ外皮をなすサイドウォールゴム３Ｇが配されまたビード領域には、クリンチゴム４Ｇがそれぞれ配されている。ここで、クリンチゴム４Ｇのタイヤ半径方向の外端は、前記サイドウォールゴム３Ｇに接続されており、同タイヤ半径方向の内端は、金属製のリムＲに接触することができる。
【００３１】
また本実施形態において、スタッドレスタイヤ１は、前記トレッド補強コード層７のタイヤ半径方向外側に、ベースゴム部１１を介してトレッドゴム２Ｇが配される。
【００３２】
またベースゴム部１１のタイヤ軸方向の両側縁は、前記サイドウォールゴム３Ｇに接続されている。
【００３３】
本発明のトレッドゴム２Ｇは、本発明の複合ゴムストリップ１２を螺旋状に巻き重ねることにより形成されたゴムストリップ巻付体から作られている。なお図１には理解しやすいように、トレッドゴム２Ｇ中の隣り合う複合ゴムストリップ１２の境界線を示している。
【００３４】
（２）本発明の複合ゴムストリップ１２について説明する。
図２は、本発明のスタッドレスタイヤにおける１本の複合ゴムストリップ１２の断面図を示したものである。該複合ゴムストリップ１２は、本実施形態では偏平な矩形状の断面を有し、その１本中に、上層ゴムからなるストリップ上層ゴム部１２ａと、この上層ゴムよりもストリップ巾が短い下層ゴムからなるストリップ下層ゴム部１２ｂとを一体に含んで構成される。
【００３５】
（２−１）複合ゴムストリップ１２の形態について説明する。
図２に示されるように、前記複合ゴムストリップ１２は、そのストリップ巾Ｗａは５〜５０ｍｍであり、またストリップ厚さＴｓは０．５〜６．０ｍｍの範囲である。ストリップ巾Ｗａが５ｍｍ未満の場合またはストリップ厚さＴｓが０．５ｍｍ未満の場合、螺旋状に巻き付けてゴム部材を形成する場合に複合ゴムストリップ１２の巻回数が著しく増加し、かつ、薄いストリップは作業成形性が劣り、生産性が低下する。逆にストリップ巾Ｗａが５０ｍｍを超える場合またはストリップ厚さＴｓが６．０ｍｍを超える場合、微妙な断面形状を作るのが困難になる。このような観点から、前記ストリップ巾Ｗａは、１０〜４０ｍｍが好ましく、１５〜３０ｍｍがさらに好ましい。同じくして、前記ストリップ厚さＴｓは、１．０〜５．５ｍｍが好ましく、２．０〜５．０ｍｍがさらに好ましい。
【００３６】
前記複合ゴムストリップ１２において、ストリップ上層ゴム部１２ａのストリップ巾Ｗａは５〜５０ｍｍの範囲であることが好ましく、ストリップ厚さＴａは断面形状の設計および成形性という理由から、１．０〜２．０ｍｍの範囲であることが好ましい。
【００３７】
本発明の複合ゴムストリップ１２は、上層ゴムからなるストリップ上層ゴム部１２ａと、この上層ゴムよりもストリップ巾が狭い下層ゴムからなるストリップ下層ゴム部１２ｂとを一体に含んで構成されることを特徴とし、前記ストリップ上層ゴム部１２ａのストリップ巾Ｗａが５〜５０ｍｍの範囲であり、前記ストリップ下層ゴム部１２ｂのストリップ巾Ｗｂが式（１）：
Ｗａ＞Ｗｂ                            （１）
を満たすことを特徴とする。
【００３８】
本発明の複合ゴムストリップ１２は、本実施形態では偏平な矩形状の断面を有し、その１本中に、上層ゴムからなるストリップ上層ゴム部１２ａと、下層ゴムからなるストリップ下層ゴム部１２ｂとを一体に含んで構成される。
【００３９】
そして、図２に示されるように上層ゴムからなるストリップ上層ゴム部１２ａは、複合ゴムストリップ１２を厚さ方向に貫通しない表面層であり、前記複合ゴムストリップ１２の一方側の表面（複合ゴムストリップ１２のストリップ上層ゴム部１２ａ側の表面）Ｆ１を形成しており、また、下層ゴムからなるストリップ下層ゴム部１２ｂは、複合ゴムストリップ１２のストリップ上層ゴム部１２ａと他方側の表面（複合ゴムストリップ１２のストリップ下層ゴム部１２ｂ側の表面）Ｆ２を形成している。
【００４０】
（２−２）複合ゴムストリップ１２のゴム配合について説明する。
前記複合ゴムストリップ１２を構成するストリップ上層ゴム部１２ａの上層ゴムおよび下層ゴム部１２ｂの下層ゴムは、ジエン系ゴム、オイル、老化防止剤およびワックスを含有する。
【００４１】
上層ゴムおよび下層ゴムに含まれるジエン系ゴム成分としては、とくに制限はなく、たとえば、天然ゴム（ＮＲ）、イソプレンゴム（ＩＲ）、ブタジエンゴム（ＢＲ）、スチレンブタジエンゴム（ＳＢＲ）、ブチルゴム（ＩＩＲ）、ハロゲン化ブチルゴム（Ｘ−ＩＩＲ）、クロロプレンゴム（ＣＲ）、アクリロニトリルブタジエンゴム（ＮＢＲ）、イソモノオレフィンとパラアルキルスチレンとの共重合体のハロゲン化物などがあげられ、これらのジエン系ゴムは単独で用いてもよく、２種以上を組み合わせて用いてもよい。なかでも、操縦安定性と耐摩耗性のバランス、成形性、スタッドレス配合として低温時の低温特性が優れる理由から、ＳＢＲ、ＮＲ、ＢＲが好ましく、ＮＲ、ＢＲがより好ましい。
【００４２】
ＮＲとしては、とくに制限はなく、例えばＲＳＳ♯３、ＴＳＲ２０などの通常ゴム工業で使用されるものを使用することができる。
【００４３】
ゴム成分中のＮＲの含有率は、ウェットグリップ性能および成形性に優れるという理由から、２０重量％以上が好ましく、３０重量％以上がより好ましい。
【００４４】
ＢＲとしては、とくに制限はなく、例えば宇部興産（株）製のＢＲ１５０など通常ゴム工業で使用されるものを使用することができる。
【００４５】
ゴム成分中のＢＲの含有率は、低温特性に優れるという理由から、１０重量％以上が好ましく、２０重量％以上がより好ましい。
【００４６】
上層ゴムおよび下層ゴムに含まれる充填剤として、カーボンブラックおよびシリカを用いることが好ましい。
【００４７】
カーボンブラックとしては、とくに制限はなく、例えばＳ−ＳＡＦ、ＳＡＦ、ＩＳＡＦ、ＨＡＦ、ＦＥＦなど通常ゴム工業で使用されるグレードのものを使用することができる。
【００４８】
カーボンブラックおよびシリカなどの充填剤の配合量は、グリップ性能、耐摩耗性および低温特性に優れるという理由から、ジエン系ゴム成分１００重量部に対して、４０重量部以上が好ましく、４５重量部以上がより好ましい。また、カーボンブラックおよびシリカなどの充填剤の配合量は、耐摩耗性および低温特性に優れるという理由から、ジエン系ゴム成分１００重量部に対して、９０重量部以下が好ましく、８５重量部以下がより好ましい。
【００４９】
上層ゴムおよび下層ゴムに含まれるオイルとしては、とくに制限はなく、例えばアロマ代替オイルまたはミネラルオイルなど通常ゴム工業で使用されるものを使用することができる。
【００５０】
上層ゴムおよび下層ゴムに含まれる老化防止剤としては、とくに制限はなく、例えばアンチゲン６Ｃまたはアンチゲン６ＲＤなど通常ゴム工業で使用されるものを使用することができる。
【００５１】
老化防止剤の配合量は、耐オゾン性および耐熱のために劣化防止に優れるという理由から、ゴム成分１００重量部に対して、それぞれ０．３〜４重量部の範囲であり、ストリップ上層ゴム部１２ａの上層ゴムの老化防止剤の配合量（Ａａ１）とおよび下層ゴム部１２ｂの下層ゴムの老化防止剤の配合量（Ｂｂ１）が式（２）：
Ａａ１＜Ｂｂ１                        （２）
を満たす配合が好ましい。
【００５２】
上層ゴムおよび下層ゴムに含まれるワックスとしては、とくに制限はなく、例えばサンノックＳまたはサンノックＮなど通常ゴム工業で使用されるものを使用することができる。
【００５３】
ワックスの配合量は、耐オゾン性および劣化防止に優れるという理由から、ゴム成分１００重量部に対して、それぞれ０．３〜４重量部の範囲であり、ストリップ上層ゴム部１２ａの上層ゴムのワックスの配合量（Ａａ１）とおよび下層ゴム部１２ｂの下層ゴムのワックスの配合量（Ｂｂ１）が式（２）：
Ａａ１＜Ｂｂ１                        （２）
を満たす配合であればよい。
【００５４】
（３）複合ゴムストリップ１２について説明する。
本発明の複合ゴムストリップ１２は、ジエン系ゴム、オイル、老化防止剤およびワックスを含有し、上層ゴムからなるストリップ上層ゴム部１２ａと、この上層ゴムよりもストリップ巾が短い下層ゴムからなるストリップ下層ゴム部１２ｂとを一体に含んで構成される。
【００５５】
本発明の複合ゴムストリップ１２の比率について説明する。
【００５６】
本発明でいう複合ゴムストリップ１２の比率とは、上層ゴムと下層ゴムの比率を意味し、例えばストリップ上層ゴム部１２ａの厚さＴａとストリップ下層ゴム部１２ｂの厚さＴｂを適宜調節することによって調節できる。
【００５７】
また、本発明の複合ゴムストリップ１２は、老化防止剤やワックスの濃度勾配をコントロールすることができるという理由から、外観および耐オゾン性を向上させることができるスタッドレスタイヤを提供することができる。
【００５８】
ここで本発明の複合ゴムストリップ１２は、ストリップ上層ゴム部１２ａとストリップ下層ゴム部１２ｂからなるので、ストリップ上層ゴム部１２ａとストリップ下層ゴム部１２ｂの合計比率を１００（％）とする。
【００５９】
例えばストリップ上層ゴム部１２ａの厚さＴａとストリップ下層ゴム部１２ｂの厚さＴｂで規定する場合、複合ゴムストリップ１２に対するストリップ下層ゴム部１２ｂの比率は、下層ゴム部に老化防止性能能の高い薬品を多く配合させ、経年劣化を有利にし、タイヤ表面部の上層ゴム部には老化防止性能能の高い薬品の配合量を少なくすることにより、タイヤ表面へ析出を防ぎ外観を向上させることができるという理由から、５０以上が好ましく、５５以上がより好ましい。
【００６０】
図２に示されるように、例えば、複合ゴムストリップ１２のストリップ上層ゴム部１２ａのストリップ巾とストリップ下層ゴム部１２ｂのストリップ巾が同じである場合、ストリップ上層ゴム部１２ａのストリップ厚さＴａとストリップ下層ゴム部１２ｂのストリップ厚さＴｂを調節することで、ストリップ上層ゴム部１２ａとストリップ下層ゴム部１２ｂの比率を調節することができる。
【００６１】
本発明の複合ゴムストリップ１２を構成するストリップ上層ゴム部１２ａの上層ゴムおよび下層ゴム部１２ｂの下層ゴムは、ジエン系ゴム、オイル、老化防止剤、ワックス、カーボンブラック、硫黄などの加硫剤ならびに各種加硫促進剤短繊維以外にも、従来タイヤ工業で配合される配合剤、たとえば、シリカに代表されるカーボンブラック以外の補強用充填剤、ステアリン酸、酸化亜鉛、などを必要に応じて適宜配合することができる。
【００６２】
（４）本発明の複合ゴムストリップ１２を有するスタッドレスタイヤ（空気入りタイヤ）の製造方法（ストリップワインド（ＳＴＷ）方式）ついて説明する。
図３〜６は、本発明の複合ゴムストリップ１２を用いて、ストリップワインド（ＳＴＷ）方式によるトレッドゴム２Ｇを作る工程を示したものである。
【００６３】
（４−１）トレッドゴム２Ｇにおける複合ゴムストリップ１２の態様について説明する。
図３は、本発明のスタッドレスタイヤにおける複合ゴムストリップ１２を用いて、ストリップワインド（ＳＴＷ）方式により作製されるトレッドゴム２Ｇを示したものである。図３には、成形ドラムの成形面に、予めトレッド補強コード層７と、ベースゴム部１１とが配されている。図３におけるベースゴム部１１は、一例として１本のゴムストリップを、巾方向の一端部Ｓ１から他端部Ｓ２に向かって螺旋状かつ重ね代を有して連続して巻き付けることにより環状に形成されたものが示される。このようなゴムストリップの巻き付けは、例えば押出機から連続して供給されるゴムストリップの一端を成形ドラムの巾方向の所定の位置に止着するととともに、成形ドラムを回転させながら、ゴムストリップを巾方向に櫛多動させることにより行う。
【００６４】
次に、図３に示されるように、前記ベースゴム部１１の外側には、本発明の複合ゴムストリップ１２を用いてトレッドゴム２Ｇが形成される。
【００６５】
この工程では、予め成形ドラムに巻き付けられたベースゴム部１１を被巻付体とし、図５および図６に概念的に示すように、複合ゴムストリップ形成装置からの複合ゴムストリップ１２を前記被巻付体に供給するストリップ供給ステップと、供給される複合ゴムストリップ１２を、送り出しローラを有するストリップ巻付け装置を用いて被巻付体に連続して巻き重ねてトレッドゴム２Ｇを形成する巻付けステップとを有する。
【００６６】
本実施形態のトレッドゴム２Ｇは、前記複合ゴムストリップ１２を、前記ベースゴム部１１の一端部Ｓ１から他端部Ｓ２に向けて重ね代を持って螺旋状に巻き重ねられることによりゴムストリップ巻付体として形成される。ゴムストリップ巻付体の厚さの変化は、例えば複合ゴムストリップ１２の巾方向の巻付けピッチを変えることによって行い得る。図３の例では、一端部Ｓ１から他端部Ｓ２に向けて複合ゴムストリップ１２を移動させて巻き付けを終えているが、例えば他端部Ｓ２で向き返して２層に巻き重ねてトレッドゴム２Ｇを形成することもできる。
【００６７】
図４は、本発明のスタッドレスタイヤにおける複合ゴムストリップ１２が、前記巻付けステップによって作られたトレッドゴム２Ｇの部分拡大図を示したものである。このトレッドゴム２Ｇでは、複合ゴムストリップ１２が、所定の巻付けピッチＰを有して、順次巾方向に位置ずれしている。
【００６８】
従って、前記ストリップ上層ゴム部１２ａを半径方向外方に向けて（すなわち前記表面Ｆ１を半径方向外方に向けて）複合ゴムストリップ１２を螺旋巻きすることにより、前記巾方向の位置ずれによって、ストリップ上層ゴム部１２ａをトレッドゴム２Ｇの半径方向外周面で露出させることが可能となる。そして、複合ゴムストリップ１２を加硫成形後も、ストリップ下層ゴム部１２ｂのストリップ巾が短いために、本発明の特徴であるストリップ上層ゴム部１２ａのみが外周面で露出されることが可能となる。
【００６９】
次に、このようにして作られたトレッドゴム２Ｇは、前記トレッド補強コード層７及びベースゴム部１１とともに成形ドラムから取り外される。そして、これらは、成型フォーマに円筒状に巻き付けられたカーカスプライ、サイドウォールゴム３Ｇ、クリンチゴム４Ｇに外挿されるとともに、トロイド状にシェービングされるカーカスプライと一体化される。これにより、生カバーが形成される。そして、該生カバーは、加硫金型によって加硫されスタッドレスタイヤ（空気入りタイヤ）１が製造される。
【００７０】
このような生カバーを加硫したスタッドレスタイヤ１は、本実施形態では偏平な矩形状の断面を有し、その１本中に、上層ゴムからなるストリップ上層ゴム部１２ａと、ストリップ上層ゴム部１２ａよりもストリップ巾が短い下層ゴムからなるストリップ下層ゴム部１２ｂとを一体に含んで構成される本発明の複合ゴムストリップ１２から構成されるので、ストリップ上層ゴム部１２ａのみが外周面で露出されることで、外観および耐オゾン性を向上させることができるスタッドレスタイヤ（空気入りタイヤ）１を提供することができる。
【００７１】
従って、本発明によれば、ストリップワインド（ＳＴＷ）方式を採用しつつ、外観および耐オゾン性を向上させることができるスタッドレスタイヤ（空気入りタイヤ）１を提供できる。しかも、下層ゴムからなるストリップ下層ゴム部１２ｂのストリップ巾が上層ゴムからなるストリップ上層ゴム部１２ａのストリップ巾よりも短いために、どの摩耗段階においても上層ゴムからなるストリップ上層ゴム部１２ａのみが外周面で露出し得る。
【００７２】
（４−２）複合ゴムストリップ１２からトレッドゴム２Ｇの作製について説明する。
図５は、一体押出し形成装置による本発明のスタッドレスタイヤにおける複合ゴムストリップ１２の作製について示したものである。前記複合ゴムストリップ１２は、図５に示すように、複合ゴムストリップ形成装置１３により形成できる。本例では、この複合ゴムストリップ形成装置１３として２層押出機を用い、前記上層ゴム、下層ゴムを２層押出機１３により一体押出し成形した押出し成形体１４として複合ゴムストリップ１２を形成したものを例示している。
【００７３】
なお、図５に示す押出し成形体１４においても、上層ゴムと下層ゴムとのシュリンク量の違いにより、複合ゴムストリップ１２の表面Ｆ１（またはＦ２）に隆起部等が形成される傾向があり、従って一体押出し成形の場合にも、表面Ｆ１（またはＦ２）の平滑化のために、前記押出し成形体１４をカレンダロール１８、１８問で狭圧させるのが好ましい。
【００７４】
図６は、２台の押出機による本発明のスタッドレスタイヤにおける複合ゴムストリップ１２の作製について示したものである。また、複合ゴムストリップ形成装置として、図６に示すように、独立した２台の押出機１５Ａ、１５Ｂを用いることができる。この場合、押出機１５Ａの上層ゴムからなるストリップ上層ゴム部のストリップ片１６ａ、押出機１５Ｂの下層ゴムからなるストリップ下層ゴム部のストリップ片１６ｂをそれぞれ押出し成形する。そして、このストリップ片１６ａ、１６ｂを互いに貼り合わせた貼合わせ体１７として複合ゴムストリップ１２を形成することもできる。
【００７５】
なお、ストリップ片１６ａ、１６ｂ間の粘着を高めるために、前記貼合わせ体１７をカレンダロール１８、１８間で狭圧させることが好ましい。
【００７６】
以上、本発明の特に好ましい実施形態について詳述したが、本発明は図示の実施形態に限定されることなく、種々の態様に変形して実施し得る。
【００７７】
本発明の実施形態では、一例として、偏平な矩形状の断面を有し、その１本中に、上層ゴムからなるストリップ上層ゴム部１２ａと、ストリップ上層ゴム部１２ａよりもストリップ巾が短い下層ゴムからなるストリップ下層ゴム部１２ｂとを一体に含んで構成される本発明の複合ゴムストリップ１２において、所定のオイル、老化防止剤およびワックスの配合量を適切に変化させ、どの摩耗段階においても上層ゴムからなるストリップ上層ゴム部１２ａのみが外周面で露出し得る複合ゴムストリップ１２であり、外観および耐オゾン性が向上したスタッドレスタイヤおよびその製造方法を示した。しかし、タイヤに要求される性能に従って、他の配合を採用することももちろん可能である。
【実施例】
【００７８】
実施例にもとづいて、本発明を具体的に説明するが、本発明はこれらのみに限定されるものではない。
【００７９】
以下、実施例および比較例で使用した各種薬品をまとめて説明する。
スチレン−ブタジエンゴム（ＳＢＲ）：住友化学（株）製のＮ９５２０（３７．５重量％油展ポリマー）
カーボンブラック：三菱化学（株）製のダイアブラックＩ（ＩＳＡＦ、Ｎ２２０）
オイル：（株）ジャパンエナジー製のプロセスＰ−２００
老化防止剤：住友化学（株）製のアンチゲン６Ｃ（Ｎ−（１，３−ジメチルブチル）−Ｎ’−フェニル−ｐ−フェニレンジアミン）
ワックス：大内新興化学工業（株）製のサンノックＳ
ステアリン酸：日本油脂（株）製
亜鉛華：三井金属鉱業（株）製
硫黄：鶴見化学工業（株）製
加硫促進剤：大内新興化学工業（株）製のノクセラーＮＳ（Ｎ−ｔｅｒｔ−ブチル−２−ベンゾチアゾリルスルフェンアミド）
【００８０】
（スタッドレスタイヤの作製）
図１に示す基本構造を有する本発明のスタッドレスタイヤは、本発明のトレッド用ゴム組成物またはキャップトレッド用ゴム組成物を、ストリップワインド（ＳＴＷ）方式によりトレッドまたはキャップトレッドとして形成することで製造できる。
【００８１】
（１）ベーストレッド用ゴム組成物の作製
バンバリーミキサーを用いて、硫黄および加硫促進剤以外の薬品を１６０℃以下の条件下で４分間混練りし、混練り物を得た。次に、得られた混練り物に、硫黄および加硫促進剤を添加し、オープンロールを用いて、１００℃以下の条件下で２分間混練りし、未加硫ゴム組成物を得た。さらに、得られた未加硫ゴム組成物を１７０℃の条件下で１５分間プレス加硫し、ベーストレッド用ゴム組成物を得た。
【００８２】
（２）キャップトレッド用ゴム組成物Ａ〜Ｉの作製
表１に示す配合処方にしたがい、バンバリーミキサーを用いて、硫黄および加硫促進剤以外の薬品を１６０℃以下の条件下で４分間混練りし、混練り物を得た。次に、得られた混練り物に、硫黄および加硫促進剤を添加し、オープンロールを用いて、１００℃以下の条件下で２分間混練りし、未加硫ゴム組成物を得た。さらに、得られた未加硫ゴム組成物を、キャップトレッド用のゴム部材として、ストリップワインド方式によりベーストレッドに積層形成し、１７０℃の条件下で１５分間プレス加硫し、キャップトレッド用ゴム組成物Ａ〜Ｉを得た。
【００８３】
【表１】
0005095297.tif 000002
【００８４】
（３）スタッドレスタイヤの作製（実施例１〜３および比較例１〜３）
未加硫状態のベーストレッド用ゴム組成物とキャップトレッド用ゴム組成物とを、表２および表３記載の組み合わせで２層のトレッドに押し出し、ストリップワインド方式により本発明のキャップトレッドゴムを形成し他の部材とともに貼り合わせ、１７０℃の条件下で１５分間プレス加硫することで、実施例１〜３および比較例１〜３の試験用スタッドレスタイヤＤＳ２（タイヤサイズ：１９５／６５Ｒ１５）を製造した。
【００８５】
実施例１〜３および比較例１〜３のいずれの実施例および比較例の複合ゴムストリップのスリップのストリップ厚さＴｓは４．０ｍｍとした。また、いずれの実施例および比較例においてもストリップ上層ゴム部１２ａのスリップ巾Ｗａは２５ｍｍ、ストリップ下層ゴム部１２ｂのスリップ巾Ｗｂは２０ｍｍとした。
【００８６】
なお、実施例１では、ストリップ上層ゴム部１２ａのストリップ厚さＴａが２．０ｍｍ、ストリップ下層ゴム部１２ｂのストリップ厚さＴｂが２．０ｍｍであり、表１ではＴａ／Ｔｂ比率（上層／下層）を５０／５０と記載した。
【００８７】
（４）従来法によるスタッドレスタイヤの作製（比較例４）
バンバリーミキサーを用いて、硫黄および加硫促進剤以外の薬品を１６０℃以下の条件下で４分間混練りし、混練り物を得た。次に、得られた混練り物に、硫黄および加硫促進剤を添加し、オープンロールを用いて、１００℃以下の条件下で２分間混練りし、未加硫ゴム組成物を得た。さらに、得られた未加硫ゴム組成物を１７０℃の条件下で１５分間プレス加硫し、キャップトレッド用ゴム組成物Ａおよびベーストレッド用ゴム組成物を得た。
【００８８】
未加硫状態のベーストレッド用ゴム組成物とキャップトレッド用ゴム組成物Ａとを、従来法により貼り合わせ（表３）、１７０℃の条件下で１５分間プレス加硫することで、比較例４の試験用スタッドレスタイヤＤＳ２（タイヤサイズ：１９５／６５Ｒ１５）を製造した。
【００８９】
そして、実施例１〜３および比較例１〜４の供試タイヤの外観および耐オゾン性を測定した。
【００９０】
実施例１〜３および比較例１〜４
（外観）
製造した新品タイヤの外観を、試験官５人が目視で評価し、平均を評価値とした。比較例４（従来法によるスタッドレスタイヤ）の外観を基準値５として１０段階で評価した。評価値の値が高いほど、薬品の表面への析出が抑制されており、外観に優れることを示す。表２および表３において、外観（オリジナル）とは製造した新品タイヤの外観を評価した値であり、外観（熱労化後）とは製造した新品タイヤを温度８０℃の雰囲気下、２週間曝露後の外観を評価した値である。
【００９１】
（耐オゾン性）
製造した新品タイヤを、ＪＩＳ  Ｋ６２５９にしたがって、オゾン濃度５０ｐｐｈｍの雰囲気下、４８時間曝露後の耐オゾン性を評価した。比較例４（従来法によるスタッドレスタイヤ）の耐オゾン性を基準値５として１０段階で評価した。評価値の値が高いほど、耐オゾン性に優れることを示す。表２および表３において、耐オゾン性（オリジナル）とは製造した新品タイヤの耐オゾン性を評価した値であり、耐オゾン性（熱労化後）とは製造した新品タイヤを、前記オゾン雰囲気下に曝露後、さらに温度８０℃の雰囲気下、２時間曝露後の耐オゾン性を評価した値である。
【００９２】
【表２】
0005095297.tif 000003
【００９３】
【表３】
0005095297.tif 000004
【００９４】
実施例１〜３は、ベース配合とキャップ配合をストリップワインド方式を採用して、トレッドゴム配合として作成したスタッドレスタイヤである。外観および耐オゾン性能において、オリジナルおよび熱老化後、ともに良好な評価結果を示していることがわかる。
【００９５】
比較例１は、ベース配合とキャップ配合をストリップワインド方式を採用して、トレッドゴム配合として作成したスタッドレスタイヤであるが、キャップ配合においてストリップ上層およびストリップ下層がともにＡであるスタッドレスタイヤである。外観および耐オゾン性能において、オリジナルおよび熱老化後ともに実施例と比較して劣っているとの評価結果を示していることがわかる。
【００９６】
比較例２は、ベース配合とキャップ配合をストリップワインド方式を採用して、トレッドゴム配合として作成したスタッドレスタイヤであるが、キャップ配合において老化防止剤の配合量が本発明を満たさないストリップ上層Ｆを含むスタッドレスタイヤである。外観において、オリジナルおよび熱老化後ともに良好である。しかし、耐オゾン性において、オリジナルおよび熱老化後ともに実施例と比較して劣っているとの評価結果を示していることがわかる。
【００９７】
比較例３は、ベース配合とキャップ配合をストリップワインド方式を採用して、トレッドゴム配合として作成したスタッドレスタイヤであるが、キャップ配合においてワックスの配合量が本発明を満たさないストリップ上層Ｇを含むスタッドレスタイヤである。外観において、オリジナルおよび熱老化後ともに良好である。しかし、耐オゾン性において、オリジナルおよび熱老化後ともに実施例と比較して劣っているとの評価結果を示していることがわかる。
【図面の簡単な説明】
【００９８】
【図１】本発明の複合ゴムストリップ１２から構成される一実施形態のスタッドレスタイヤ（空気入りタイヤ）１の断面図を示したものである。
【図２】本発明のスタッドレスタイヤにおける１本の複合ゴムストリップ１２の断面図を示したものである。
【図３】本発明のスタッドレスタイヤにおける複合ゴムストリップ１２を用いて、ストリップワインド（ＳＴＷ）方式により作製されるトレッドゴム２Ｇを示したものである。
【図４】本発明のスタッドレスタイヤにおける複合ゴムストリップ１２が、前記巻付けステップによって作られたトレッドゴム２Ｇの部分拡大図を示したものである。
【図５】一体押出し形成装置による本発明のスタッドレスタイヤにおける複合ゴムストリップ１２の作製について示したものである。
【図６】２台の押出機による本発明のスタッドレスタイヤにおける複合ゴムストリップ１２の作製について示したものである。
【符号の説明】
【００９９】
１      スタッドレスタイヤ（空気入りタイヤ）
２      トレッド部
２Ｇ    トレッドゴム
３      サイドウォール部
３Ｇ    サイドウォールゴム
４      ビード部
４Ｇ    クリンチゴム
５      ビートコア
６      カーカス
６ａ    カーカスプライの本体部
６ａ    カーカスプライの折返し部
７      コード層
８      ビードエイペックスゴム
９      ベルト
９Ａ    ベルトプライ
９Ｂ    ベルトプライ
１０    バンド
１１    ベースゴム部
１２    複合ゴムストリップ
１２ａ  ストリップ上層ゴム部
１２ｂ  ストリップ下層ゴム部
１３    複合ゴムストリップ形成装置（２層押出機）
１４    一体押出し成形した押出し成形体
１５Ａ  ２台の押出機
１５Ｂ  ２台の押出機
１６ａ  上層ゴムのストリップ片
１６ｂ  下層ゴムのストリップ片
１７    上層ゴムのストリップ片および下層ゴムのストリップ片の貼合わせ体
１８    カレンダロール
Ｆ１    複合ゴムストリップのストリップ上層ゴム部側の表面
Ｆ２    複合ゴムストリップのストリップ下層ゴム部側の表面
Ｐ      巻付けピッチ
Ｒ      金属製のリム
Ｓ１    ゴムストリップの巾方向の一端部
Ｓ２    ゴムストリップの巾方向の他端部
Ｔｓ    複合ゴムストリップの厚さ
Ｔａ    ストリップ上層ゴム部の厚さ
Ｔｂ    ストリップ下層ゴム部の厚さ
Ｗａ    ストリップ上層ゴム部のストリップ巾
Ｗｂ    ストリップ下層ゴム部のストリップ巾
【図１】
0005095297.tif 000005
【図２】
0005095297.tif 000006
【図３】
0005095297.tif 000007
【図４】
0005095297.tif 000008
【図５】
0005095297.tif 000009
【図６】
0005095297.tif 000010